(57)【要約】【課題】シリコン基板上に形成される窒化アルミニウム薄膜の表面の平坦性の向上を図ることが可能なエピタキシャルウェハ及びその製造方法を提供する。【解決手段】エピタキシャルウェハ１は、シリコン基板１１と、シリコン基板１１の一表面側に形成された窒化アルミニウム薄膜１３と、シリコン基板１１と窒化アルミニウム薄膜１３との間に設けられ窒化シリコンの形成を抑止するアルミニウム堆積物１２とを備えている。【選択図】図１
2014053411.tif 000002
【特許請求の範囲】
【請求項１】
シリコン基板と、前記シリコン基板の一表面側に形成された窒化アルミニウム薄膜と、前記シリコン基板と前記窒化アルミニウム薄膜との間に設けられ窒化シリコンの形成を抑止するアルミニウム堆積物とを備えることを特徴とするエピタキシャルウェハ。
【請求項２】
シリコン基板と、前記シリコン基板の一表面側に形成された窒化アルミニウム薄膜と、前記シリコン基板と前記窒化アルミニウム薄膜との間に設けられ窒化シリコンの形成を抑止するアルミニウム堆積物とを備えるエピタキシャルウェハの製造方法であって、前記シリコン基板を準備して減圧ＭＯＶＰＥ装置の反応炉内に配置した状態において、前記シリコン基板の温度である基板温度を３００℃以上１２００℃未満の第１所定温度としてからアルミニウムの原料ガスであるトリメチルアルミニウムを前記反応炉内に供給することによって、前記シリコン基板の前記一表面上に前記アルミニウム堆積物を形成する第１工程と、前記第１工程の後で前記基板温度を１２００℃以上１４００℃以下の第２所定温度としてから前記トリメチルアルミニウム及び窒素の原料ガスであるアンモニアを前記反応炉内に供給することによって、前記シリコン基板の前記一表面側に前記窒化アルミニウム薄膜を形成する第２工程とを備えることを特徴とするエピタキシャルウェハの製造方法。
【請求項３】
前記第１工程では、前記アルミニウム堆積物の堆積厚さを、０．２ｎｍよりも大きく且つ２０ｎｍよりも小さな値に設定することを特徴とする請求項２記載のエピタキシャルウェハの製造方法。
【発明の詳細な説明】
【技術分野】
【０００１】
本発明は、シリコン基板上に窒化アルミニウム薄膜を備えたエピタキシャルウェハ及びその製造方法に関するものである。
【背景技術】
【０００２】
III族窒化物半導体を利用した半導体デバイスとしては、発光ダイオードに代表される発光デバイス、高電子移動度トランジスタ（high electron mobility transistor：ＨＥＭＴ）に代表される電子デバイスなどが各所で研究開発されている。また、最近では、高効率白色照明、殺菌、医療、環境汚染物質の高速処理などの分野で、III族窒化物半導体を用いた紫外発光デバイスに大きな期待が集まっている。
【０００３】
ところで、III族窒化物半導体結晶は、エピタキシャル成長用の基板として利用可能なバルク結晶（例えば、ＧａＮ自立基板、ＡｌＮ自立基板など）の低コスト化及び大口径化が難しく、異種材料からなる基板上にエピタキシャル成長させて利用されることが多い。紫外発光デバイスに関しては、サファイア基板上に窒化アルミニウム層をエピタキシャル成長させた基板を用いることが提案されている（例えば、特許文献１）。
【０００４】
しかしながら、III族窒化物半導体結晶とサファイア基板とは、格子定数が大きく異なる。このため、サファイア基板上にエピタキシャル成長させたIII族窒化物半導体結晶には、III族窒化物半導体結晶とサファイア基板との格子定数差に起因した貫通転位が生じてしまう。そこで、半導体デバイスにおいては、III族窒化物半導体結晶の結晶性の向上及びデバイス特性の向上が望まれている。
【０００５】
また、サファイア基板は、硬度が非常に高く、研磨などの加工が難しい。このため、紫外発光デバイスの一種である紫外発光ダイオードにおいては、エピタキシャル成長用の基板に、光取り出し効率を向上させるための加工を施すのが難しかった。
【０００６】
そのため、従来から、III族窒化物半導体結晶をエピタキシャル成長させる基板としては、シリコン基板も検討されている（例えば、特許文献２）。シリコン基板は、サファイア基板に比べて、微細加工や研磨などの加工が比較的容易であり、且つ、放熱性も優れている。また、現状では、シリコン基板は、サファイア基板や、III族窒化物半導体結晶基板（例えば、ＧａＮ基板、ＡｌＮ基板など）に比べて、大口径のものを安価に購入可能である。このため、シリコン基板上へのIII族窒化物半導体結晶の成長技術は、次世代の高効率の紫外発光デバイスの開発において重要な要素技術と考えられている。
【先行技術文献】
【特許文献】
【０００７】
【特許文献１】特開２００９−５４７８０号公報
【特許文献２】特開平５−３４３７４１号公報
【発明の開示】
【発明が解決しようとする課題】
【０００８】
シリコン基板上に窒化アルミニウム薄膜をエピタキシャル成長させる結晶成長法としては、膜厚制御性及び量産性の観点から、例えば、有機金属気相成長（metal organic vapor phase epitaxy：ＭＯＶＰＥ）法が考えられる。
【０００９】
しかしながら、シリコン基板は、サファイア基板と同様、III族窒化物半導体との格子定数差が大きい。このため、エピタキシャル成長用の基板としてシリコン基板を用いた場合には、基板上に結晶性の良い単結晶のIII族窒化物半導体薄膜を形成することが難しく、結晶性の良い単結晶の窒化アルミニウム薄膜を形成することも難しかった。
【００１０】
ここで、本願発明者らは、ＭＯＶＰＥ法によって結晶性の良い高品質の窒化アルミニウム薄膜をシリコン基板上に成長させるためには、サファイア基板上に成長させる場合と同様に、基板温度を１２００℃以上とする必要があると推考した。
【００１１】
そして、本願発明者らは、シリコン基板上に窒化アルミニウム薄膜をＭＯＶＰＥ法により成長させる実験を繰り返し行い、窒化アルミニウム薄膜の表面の平坦性を光学顕微鏡及び走査型電子顕微鏡（scanning electron microscope：ＳＥＭ）により評価した。その結果、本願発明者らは、基板温度を１２００℃以上としても、窒化アルミニウム薄膜の表面の平坦性の再現性が低く、窒化アルミニウム薄膜の表面に突起が存在する場合があるという知見を得た。
【００１２】
本発明は上記事由に鑑みて為されたものであり、その目的は、シリコン基板上に形成される窒化アルミニウム薄膜の表面の平坦性の向上を図ることが可能なエピタキシャルウェハ及びその製造方法を提供することにある。
【課題を解決するための手段】
【００１３】
本発明のエピタキシャルウェハは、シリコン基板と、前記シリコン基板の一表面側に形成された窒化アルミニウム薄膜と、前記シリコン基板と前記窒化アルミニウム薄膜との間に設けられ窒化シリコンの形成を抑止するアルミニウム堆積物とを備えることを特徴とする。
【００１４】
本発明のエピタキシャルウェハの製造方法は、シリコン基板と、前記シリコン基板の一表面側に形成された窒化アルミニウム薄膜と、前記シリコン基板と前記窒化アルミニウム薄膜との間に設けられ窒化シリコンの形成を抑止するアルミニウム堆積物とを備えるエピタキシャルウェハの製造方法であって、前記シリコン基板を準備して減圧ＭＯＶＰＥ装置の反応炉内に配置した状態において、前記シリコン基板の温度である基板温度を３００℃以上１２００℃未満の第１所定温度としてからアルミニウムの原料ガスであるトリメチルアルミニウムを前記反応炉内に供給することによって、前記シリコン基板の前記一表面上に前記アルミニウム堆積物を形成する第１工程と、前記第１工程の後で前記基板温度を１２００℃以上１４００℃以下の第２所定温度としてから前記トリメチルアルミニウム及び窒素の原料ガスであるアンモニアを前記反応炉内に供給することによって、前記シリコン基板の前記一表面側に前記窒化アルミニウム薄膜を形成する第２工程とを備えることを特徴とする。
【００１５】
このエピタキシャルウェハの製造方法において、前記第１工程では、前記アルミニウム堆積物の堆積厚さを、０．２ｎｍよりも大きく且つ２０ｎｍよりも小さな値に設定することが好ましい。
【発明の効果】
【００１６】
本発明のエピタキシャルウェハにおいては、シリコン基板上に形成される窒化アルミニウム薄膜の表面の平坦性の向上を図ることが可能になるという効果がある。
【００１７】
本発明のエピタキシャルウェハの製造方法においては、シリコン基板上に形成する窒化アルミニウム薄膜の表面の平坦性の向上を図ることが可能になるという効果がある。
【図面の簡単な説明】
【００１８】
【図１】実施形態のエピタキシャルウェハの概略断面図である。
【図２】（ａ）はシリコン基板をＨ２ガス中において１３００℃の基板温度でアニールした後のシリコン基板の鳥瞰ＳＥＭ像図、（ｂ）はシリコン基板をＨ２ガス中において１３００℃の基板温度でアニールした後のシリコン基板の断面ＳＥＭ像図、（ｃ）はシリコン基板をＨ２ガス中において１２００℃の基板温度でアニールした後のシリコン基板の鳥瞰ＳＥＭ像図、（ｄ）はシリコン基板をＨ２ガス中において１２００℃の基板温度でアニールした後のシリコン基板の断面ＳＥＭ像図である。
【図３】比較例１における窒化アルミニウム薄膜の表面を光学顕微鏡により観察した表面形態図である。
【図４】実施例のエピタキシャルウェハにおける窒化アルミニウム薄膜の表面を光学顕微鏡により観察した表面形態図である。
【図５】（ａ）は比較例２における窒化アルミニウム薄膜の表面を光学顕微鏡により観察した表面形態図、（ｂ）は実施例のエピタキシャルウェハにおける窒化アルミニウム薄膜の表面を光学顕微鏡により観察した表面形態図、（ｃ）は比較例３における窒化アルミニウム薄膜の表面を光学顕微鏡により観察した表面形態図である。
【発明を実施するための形態】
【００１９】
以下では、本実施形態のエピタキシャルウェハ１について図１に基づいて説明する。
【００２０】
エピタキシャルウェハ１は、シリコン基板１１と、シリコン基板１１の一表面側に形成された窒化アルミニウム薄膜１３と、シリコン基板１１と窒化アルミニウム薄膜１３との間に設けられ窒化シリコンの形成を抑止するアルミニウム堆積物１２とを備えている。
【００２１】
アルミニウム堆積物１２及びIII族窒化物半導体結晶である窒化アルミニウム薄膜１３は、減圧ＭＯＶＰＥ装置により形成されている。
【００２２】
エピタキシャルウェハ１は、III族窒化物半導体を利用した半導体デバイスの製造に利用することができ、例えば、紫外発光ダイオードなどの製造に利用することができる。つまり、エピタキシャルウェハ１には、ウェハサイズ及び紫外発光ダイオードのチップサイズに基づいた複数の紫外発光ダイオードを形成することができる。ここにおいて、エピタキシャルウェハ１は、その上に形成されるIII族窒化物半導体層の結晶性を向上させることが可能となる。
【００２３】
紫外発光ダイオードを製造する場合には、例えば、エピタキシャルウェハ１上に第１導電形の第１窒化物半導体層を形成し、その後、第１窒化物半導体層におけるエピタキシャルウェハ１側とは反対側にＡｌＧａＮ系材料からなる発光層を形成し、その後、発光層における第１窒化物半導体層側とは反対側に第２導電形の第２窒化物半導体層を形成する。その後、第１窒化物半導体層に電気的に接続された第１電極と、第２窒化物半導体層に電気的に接続された第２電極とを形成する。この例では、第１窒化物半導体層と発光層と第２窒化物半導体層とが、エピタキシャルウェハ１上のIII族窒化物半導体層を構成する。このIII族窒化物半導体層は、例えば、減圧ＭＯＶＰＥ装置により形成することができる。よって、アルミニウム堆積物１２と窒化アルミニウム薄膜１３とIII族窒化物半導体層とは、同一の減圧ＭＯＶＰＥ装置により形成することができる。第１電極及び第２電極は、例えば、蒸着装置などを利用して形成することができる。
【００２４】
発光層は、量子井戸構造を有していることが好ましい。量子井戸構造は、多重量子井戸構造でもよいし、単一量子井戸構造でもよい。発光層は、所望の発光波長の紫外光を発光するように井戸層のＡｌの組成を設定すればよい。ここにおいて、ＡｌＧａＮ系材料からなる発光層では、Ａｌの組成を変化させることにより、発光波長（発光ピーク波長）を２１０〜３６０ｎｍの範囲で任意の発光波長に設定することが可能である。例えば、所望の発光波長が２６５ｎｍ付近である場合には、Ａｌの組成を０．５０に設定すればよい。また、紫外発光ダイオードは、発光層を単層構造として、発光層と発光層の厚み方向の両側の層（例えば、ｎ形窒化物半導体層及びｐ形窒化物半導体層）とでダブルヘテロ構造が形成されるようにしてもよい。
【００２５】
第１窒化物半導体層は、第１導電形がｎ形の場合、ｎ形窒化物半導体層となる。ｎ形窒化物半導体層は、発光層へ電子を輸送するためのものである。ｎ形窒化物半導体層の膜厚は一例として２μｍに設定することができるが、特に限定するものではない。また、ｎ形窒化物半導体層は、ｎ形ＡｌxＧａ1-xＮ（０＜ｘ＜１）層である。ここで、ｎ形窒化物半導体層を構成するｎ形ＡｌxＧａ1-xＮ（０＜ｘ＜１）層のＡｌの組成であるｘは、発光層で発光する紫外光を吸収しない組成であれば、特に限定するものではない。なお、ｎ形窒化物半導体層の材料は、ＡｌＧａＮに限らず、発光層で発光する紫外光を吸収しない組成であれば、例えば、ＡｌＩｎＮ、ＡｌＧａＩｎＮなどでもよい。
【００２６】
第２窒化物半導体層は、第２導電形がｐ形の場合、ｐ形窒化物半導体層となる。ｐ形窒化物半導体層は、発光層へ正孔を輸送するためのものである。また、ｐ形窒化物半導体層は、ｐ形ＡｌyＧａ1-yＮ（０＜ｙ＜１）層である。ここで、ｐ形窒化物半導体層を構成するｐ形ＡｌyＧａ1-yＮ（０＜ｙ＜１）層のＡｌの組成であるｙは、発光層で発光する紫外光を吸収しない組成であれば、特に限定するものではない。ｐ形窒化物半導体層の膜厚は、２００ｎｍ以下が好ましく、１００ｎｍ以下が、より好ましい。
【００２７】
以下、エピタキシャルウェハ１の各構成要素について詳細に説明する。
【００２８】
シリコン基板１１は、結晶構造がダイヤモンド構造の単結晶シリコン基板である。単結晶シリコン基板としては、例えば、直径が５０〜３００ｍｍ、厚みが２００〜１０００μｍ程度のシリコンウェハを用いることができる。シリコン基板１１の導電形は、ｐ形、ｎ形のいずれでもよい。また、シリコン基板１１の抵抗率は、特に限定するものではない。
【００２９】
ところで、窒化アルミニウム薄膜１３は、シリコン基板１１側とは反対側の表面が（０００１）面であることが好ましい。このため、シリコン基板１１は、結晶性の良い窒化アルミニウム薄膜１３をエピタキシャル成長させるという観点から、窒化アルミニウム薄膜１３との格子整合性を考慮し、上記一表面が（１１１）面の単結晶シリコン基板を採用するのが好ましい。
【００３０】
シリコン基板１１は、（１１１）面からのオフ角が、０〜０．３°のものが好ましい。これにより、シリコン基板１１の上記一表面上にアルミニウム堆積物１２を形成する際には、多数のアルミニウム核が島状に形成されるのを抑制することが可能となり、アルミニウム堆積物１２を層状の連続膜ないし連続膜に近い状態とすることが可能となる。結果的に、エピタキシャルウェハ１は、窒化アルミニウム薄膜１３の高品質化を図ることが可能となる。これは、アルミニウム堆積物１２を形成するために供給される原子が、シリコン基板１１の上記一表面上で拡散し安定な場所で堆積しやすくなり、シリコン基板１１のオフ角が小さいほどテラス幅が長く、核の密度を減少させやすくなるからであると推考される。
【００３１】
ところで、本願発明者らは、減圧ＭＯＶＰＥ装置によりシリコン基板１１上に窒化アルミニウム薄膜１３を直接成長させた場合に、１２００℃以上の基板温度で平坦性の良好な窒化アルミニウム薄膜１３が形成されない原因について鋭意研究を行った。その一環として、本願発明者らは、減圧ＭＯＶＰＥ装置の反応炉内にシリコン基板１１を配置した状態で、Ｈ２ガスのみを供給して１２００℃以上の基板温度でアニール時間を変えてアニールする実験を行った。そして、本願発明者らは、減圧ＭＯＶＰＥ装置から取り出した、アニール後のシリコン基板１１について、光学顕微鏡及びＳＥＭそれぞれによる観察を行った。光学顕微鏡による観察の結果、本願発明者らは、シリコン基板１１の上記一表面側に、多数の黒い斑点の存在を確認した。そこで、本願発明者らは、斑点が何であるのか特定するために、アニール後のシリコン基板１１について、ＳＥＭによる観察を行った。ＳＥＭによる観察の結果、本願発明者らは、上述の斑点が、突起であるという知見を得た。
【００３２】
アニール後のシリコン基板１１には、高さが１〜２μｍ程度の突起が形成されたものや、高さが０．１〜０．２μｍ程度の突起が形成されたものなど、様々であった。本願発明者らは、上述の実験の結果から、基板温度が高いほど突起の高さ寸法が大きくなり、アニール時間が長いほど突起の高さ寸法が大きくなるという知見を得た。また、本願発明者らは、上述の実験の結果から、シリコン基板１１の上記一表面に形成された突起の高さが、０．１μｍ以上であるという知見を得た。図２（ａ），（ｂ）は、高さが１〜２μｍ程度の突起が形成されたシリコン基板１１のＳＥＭ像図である。図２（ｃ），（ｄ）は、高さが０．１〜１μｍ程度の突起が形成されたシリコン基板１１のＳＥＭ像図である。
【００３３】
また、本願発明者らは、シリコン基板１１に形成された突起の組成を調べるために、エネルギ分散Ｘ線分光法（energy dispersive X-ray spectroscopy：ＥＤＸ）による組成分析を行った。ＥＤＸによる組成分析の結果、突起は、主な成分がシリコンと窒素であった。そして、本願発明者らは、突起が発生した原因として、減圧ＭＯＶＰＥ装置の反応炉内に残留していたアンモニアがシリコン基板１１と１２００℃以上の高温下で反応し、窒化シリコンが形成されたものと推考した。
【００３４】
また、本願発明者らは、これらの突起が、窒化アルミニウム薄膜１３上に形成するIII族窒化物半導体層のエピタキシャル成長を阻害し、III族窒化物半導体層を備えた半導体デバイスの性能及び歩留まりの低下を引き起こす原因であると推考した。
【００３５】
そして、本願発明者らは、シリコン基板１１の上記一表面に窒化シリコンが形成されるのを抑制し、且つ、高品質な単結晶の窒化アルミニウム薄膜１３を形成可能とするために、シリコン基板１１と窒化アルミニウム薄膜１３との間にアルミニウム堆積物１２を設けることを考えた。要するに、アルミニウム堆積物１２は、ＳｉＮ形成抑制層として設けてある。
【００３６】
アルミニウム堆積物１２の堆積厚さは、０．２ｎｍよりも大きく且つ２０ｎｍよりも小さいことが好ましい。ここにおいて、アルミニウム堆積物１２の堆積厚さは、予め実験的に求めたアルミニウム堆積物１２の堆積速度に、アルミニウム堆積物１２の堆積時間を乗じた値である。ここで、堆積速度については、堆積速度を求めるためにシリコン基板１１上に比較的厚く堆積させたアルミニウム堆積物１２をＳＥＭにより観察し、断面ＳＥＭ像から求めたアルミニウム堆積物１２の膜厚を、このアルミニウム堆積物１２の堆積時間で除することにより求めた値である。
【００３７】
アルミニウム堆積物１２の堆積厚さが０．２ｎｍよりも小さい値に設定されている場合には、アルミニウム堆積物１２の形成後に、シリコン基板１１の上記一表面側に窒化シリコンが形成されてしまう。これは、アルミニウム堆積物１２が島状などの非連続膜となるため、アルミニウム堆積物１２の形成後にＨ２ガスを供給しながら基板温度を窒化アルミニウム薄膜１３の成長温度まで上昇させる際に、シリコン基板１１が反応炉内に残留しているアンモニア（ＮＨ３）や、加熱された周辺部材（例えば、シリコン基板１１を保持するサセプタや、原料ガスの流路を形成する部材など）に付着している反応生成物（窒化物半導体）から脱離した窒素原子と反応してしまうためであると推考される。
【００３８】
また、アルミニウム堆積物１２の堆積厚さが２０ｎｍよりも大きい値に設定されている場合には、窒化アルミニウム薄膜１３の表面の平坦性の低下の原因となる。これは、窒化アルミニウム薄膜１３を形成する際の基板温度が１２００℃以上であるため、窒化アルミニウム薄膜１３の形成前にアルミニウム堆積物１２の表面の平坦性が低下してしまうためであると推考される。
【００３９】
窒化アルミニウム薄膜１３は、その上に形成する窒化物半導体層の貫通転位を低減するとともに窒化物半導体層の残留歪みを低減するためのバッファ層として利用することができる。窒化アルミニウム薄膜１３は、シリコン基板１１の上記一表面上のアルミニウム堆積物１２を覆うように、上述の減圧ＭＯＶＰＥ装置により形成する。窒化アルミニウム薄膜１３を成長させる際には、減圧ＭＯＶＰＥ装置の反応炉内に、アルミニウムの原料ガスと窒素の原料ガスとを供給する。アルミニウムの原料ガスは、トリメチルアルミニウム（trimethyl aluminum：ＴＭＡ）である。ＴＭＡの分解温度は、３００℃である。窒素の原料ガスは、ＮＨ３である。
【００４０】
窒化アルミニウム薄膜１３の膜厚は、例えば、１００ｎｍ〜１０μｍ程度の範囲で設定するのが好ましい。窒化アルミニウム薄膜１３の膜厚は、表面の平坦性を考慮して１００ｎｍ以上とするのが好ましい。また、窒化アルミニウム薄膜１３の膜厚は、格子不整合に起因したクラックの発生を防止する観点から、１０μｍ以下であることが好ましい。
【００４１】
なお、窒化アルミニウム薄膜１３は、この窒化アルミニウム薄膜１３を形成する際に不可避的に混入されるＨ、Ｃ、Ｏ、Ｓｉ、Ｆｅなどの不純物が存在してもよい。また、窒化アルミニウム薄膜１３は、導電性制御のために意図的に導入されるＳｉ、Ｇｅ、Ｂｅ、Ｍｇ、Ｚｎ、Ｃなどの不純物を含んでもよい。
【００４２】
以下では、本実施形態のエピタキシャルウェハ１の製造方法について説明する。
【００４３】
（１）シリコン基板１１を反応炉に導入する工程
この工程では、上記一表面が（１１１）面であるシリコン基板１１を減圧ＭＯＶＰＥ装置の反応炉内に導入する。この工程では、反応炉へのシリコン基板１１の導入前に、シリコン基板１１に対して薬品による前処理を行うことにより、シリコン基板１１の表面を清浄化することが好ましい。前処理としては、例えば、硫酸過水により有機物の除去を行い、その後、フッ酸により酸化物の除去を行う。また、この工程では、反応炉へシリコン基板１１を導入した後、反応炉の内部の真空引きを行う。その後には、Ｎ２ガスなどを反応炉内へ流すことによって反応炉内をＮ２ガスで満たしてから、排気するようにしてもよい。
【００４４】
（２）アルミニウム堆積物１２を形成する工程（第１工程）
この工程は、反応炉内の圧力を第１所定圧力に減圧した後、反応炉内を規定圧力に保ちながらシリコン基板１１の温度である基板温度を、アルミニウム堆積物１２を堆積させる第１所定温度まで昇温する。この工程は、その後、反応炉内の圧力を第１所定圧力に保ちながら基板温度を第１所定温度で保持した状態で、アルミニウムの原料であるＴＭＡ及びキャリアガスであるＨ２ガスを第１所定時間だけ反応炉内に供給することによって、シリコン基板１１の上記一表面上にアルミニウム堆積物１２を形成する。第１所定圧力は、例えば、１０ｋＰａ≒７６Ｔｏｒｒとすることができるが、これに限らず、例えば、１ｋＰａ〜４０ｋＰａ程度の範囲で設定することができる。第１所定温度は、例えば、９００℃に設定することができるが、これに限らず、３００℃以上１２００℃未満の温度範囲内で設定するのが好ましい。これは、基板温度が１２００℃未満であれば、１２００℃以上の高温下でのシリコン基板１１と残留ＮＨ３などとの反応を防止することが可能となり、窒化シリコンの突起が発生するのを抑制することができるからである。また、これは、基板温度を３００℃とすればＴＭＡが分解しアルミニウム原子が単独でシリコン基板１１上に到達可能となり、アルミニウム堆積物１２を形成することが可能となるからである。ところで、第１所定温度は、５００℃〜１１５０℃程度の温度範囲で設定するのが、より好ましい。これは、基板温度が１１５０℃よりも高い場合には、基板温度が高温側へオーバーシュートしたり変動したときに、１２００℃以上となる懸念が生じるからである。また、これは、基板温度を５００℃以上とすれば、ＴＭＡの分解効率を向上させることができ略１００％の分解効率とさせることができるからである。第１所定時間は、例えば、６秒に設定することができるが、これに限らず、例えば、３秒〜２０秒程度の範囲で設定することが好ましい。この工程では、キャリアガスであるＨ２ガスの流量に対するＴＭＡの濃度を、例えば、０．０１０μｍｏｌ／Ｌ以上１．０μｍｏｌ／Ｌ以下とすることが好ましい。このＴＭＡの濃度が０．０１０μｍｏｌ／Ｌ未満の場合には、アルミニウムがシリコン基板１１の上記一表面の全体に行き渡り難くなり、アルミニウム堆積物１２が形成されない箇所ができたり、アルミニウム堆積物１２の堆積厚さが薄い箇所ができてしまい、結果的に窒化アルミニウム薄膜１３を形成する前に窒化シリコンの突起が形成されてしまう。また、ＴＭＡの濃度が１．０μｍｏｌ／Ｌよりも高い場合には、アルミニウム堆積物１２の表面が荒れてしまい、その上に形成される窒化アルミニウム薄膜１３の表面も荒れてしまうためである。
【００４５】
なお、エピタキシャルウェハ１の製造方法においては、反応炉内に導入されたシリコン基板１１の基板温度を、第１工程の前に、規定の熱処理温度（例えば、９００℃）まで昇温し、さらに、この熱処理温度での加熱によりシリコン基板１１の上記一表面を清浄化するようにしてもよい。この場合には、反応炉内へＨ2ガスを供給した状態でシリコン基板１１を加熱することにより、清浄化を効果的に行うことができる。
【００４６】
（３）窒化アルミニウム薄膜１３を形成する工程（第２工程）
この工程では、第１工程の後で基板温度を１２００℃以上１４００℃以下の第２所定温度としてからＴＭＡ及び窒素の原料ガスであるＮＨ３を反応炉内に供給することによって、シリコン基板１１の上記一表面側に窒化アルミニウム薄膜１３を形成する。
【００４７】
より具体的に説明すれば、この工程では、シリコン基板１１の基板温度を、第２所定温度に設定する。この第２所定温度は、欠陥の少ない高品質な窒化アルミニウム薄膜１３を形成するために、１３００℃に設定しているが、これに限らず、１２００℃以上１４００℃以下の温度範囲で設定することが好ましく、１２５０〜１３５０℃の温度範囲で設定することが、より好ましい。この工程では、基板温度が１２００℃未満の場合、欠陥の少ない高品質の窒化アルミニウム薄膜１３を形成することができない。また、基板温度が１４００℃よりも高温になると、窒化アルミニウム薄膜の表面が荒れてしまい、平坦性が低下する。
【００４８】
この工程では、例えば、反応炉内にＨ２ガスのみを供給して反応炉内の圧力を第２所定圧力に保ちながら基板温度を第１所定温度から第２所定温度まで上昇させる。第２所定圧力は、第１所定圧力と同じ値が好ましいが、異なる値でもよい。この工程では、その後、基板温度を第２所定温度で保持した状態で、アルミニウムの原料であるＴＭＡ、ＴＭＡのキャリアガスであるＨ２ガス及び窒素の原料であるＮＨ３を反応炉内へ供給して窒化アルミニウム薄膜１３を形成する（エピタキシャル成長させる）。
【００４９】
この工程では、ＴＭＡとＮＨ３とを同時に供給して窒化アルミニウム薄膜１３をエピタキシャル成長させる成長方法（以下、同時供給成長法と称する）を採用している。この工程では、同時供給成長法に限らず、例えば、ＴＭＡとＮＨ３との供給タイミングをずらして窒化アルミニウム薄膜１３をエピタキシャル成長させる成長方法（以下、交互供給成長法と称する）を採用してもよい。また、この工程では、同時供給成長法と交互供給成長法とを時系列的に組み合わせてもよい。また、この工程では、ＴＭＡを連続して供給し且つＮＨ３を間欠的に供給して成長させる成長方法（以下、パルス供給成長法と称する）を採用してもよいし、同時供給成長法とパルス供給成長法とを時系列的に組み合わせてもよい。ＴＭＡとＮＨ３とのモル比を表すＶ/III比は、同時供給成長法、交互供給成長法、パルス供給成長法のいずれの場合でも、１以上５０００以下であることが好ましい。この工程における規定圧力（成長圧力）の値は、一例であり、特に限定するものではない。なお、窒化アルミニウム薄膜１３の表面の平坦性を左右する基板温度以外のパラメータとして、Ｖ／III比、ＴＭＡの供給量、成長圧力なども考えられるが、基板温度が最も本質的なパラメータであると考えられる。
【００５０】
（１）の工程において減圧ＭＯＶＰＥ装置の反応炉内にシリコン基板１１を導入した後、（３）の工程が終了するまでは、減圧ＭＯＶＰＥ装置の反応炉内で連続的に行うことで、エピタキシャルウェハ１が製造される。このエピタキシャルウェハ１を直ちに紫外発光ダイオードの製造に供する場合には、減圧ＭＯＶＰＥ装置からエピタキシャルウェハ１を取り出さずに、このエピタキシャルウェハ１上に上述の第１窒化物半導体層、発光層及び第２窒化物半導体層などからなるIII族窒化物半導体層を順次形成し、その後、基板温度を室温付近まで降温させ、減圧ＭＯＶＰＥ装置から取り出すようにすればよい。
【００５１】
以上説明した本実施形態のエピタキシャルウェハ１は、シリコン基板１１と、シリコン基板１１の一表面側に形成された窒化アルミニウム薄膜１３と、シリコン基板１１と窒化アルミニウム薄膜１３との間に設けられ窒化シリコンの形成を抑止するアルミニウム堆積物１２とを備えている。これにより、エピタキシャルウェハ１は、窒化アルミニウム薄膜１３の形成前にシリコン基板１１の上記一表面側に窒化シリコンが形成されるのを抑制することが可能となり、シリコン基板１１上に形成される窒化アルミニウム薄膜１３の表面の平坦性の向上を図ることが可能となる。
【００５２】
また、本実施形態のエピタキシャルウェハ１の製造方法は、シリコン基板１１を準備して減圧ＭＯＶＰＥ装置の反応炉内に配置した状態において、第１工程、第２工程を順次行う。第１工程は、シリコン基板１１の温度である基板温度を３００℃以上１２００℃未満の第１所定温度としてからアルミニウムの原料ガスであるＴＭＡを反応炉内に供給することによって、シリコン基板１１の上記一表面上にアルミニウム堆積物１２を形成する。第２工程は、シリコン基板１１の基板温度を１２００℃以上１４００℃以下の第２所定温度としてからＴＭＡ及び窒素の原料ガスであるＮＨ３を反応炉内に供給することによって、シリコン基板１１の上記一表面側に窒化アルミニウム薄膜１３を形成する。しかして、本実施形態のエピタキシャルウェハ１の製造方法では、第２工程の前に第１工程を設けることにより、シリコン基板１１の上記一表面側に窒化シリコンが形成されるのを抑制することが可能となり、シリコン基板１１上に形成する窒化アルミニウム薄膜１３の表面の平坦性の向上を図ることが可能になる。
【００５３】
本実施形態のエピタキシャルウェハ１の製造方法において、第１工程では、アルミニウム堆積物１２の堆積厚さを、０．２ｎｍよりも大きく且つ２０ｎｍよりも小さな値に設定することが好ましい。これにより、エピタキシャルウェハ１の製造方法では、シリコン基板１１上に形成する窒化アルミニウム薄膜１３の表面の平坦性の向上を図ることが可能になる。ここにおいて、第１工程では、キャリアガスであるＨ２ガスの流量に対するＴＭＡの濃度を、０．０１０μｍｏｌ／Ｌ以上１．０μｍｏｌ／Ｌ以下とすることが好ましい。これにより、エピタキシャルウェハ１の製造方法では、シリコン基板１１上に形成する窒化アルミニウム薄膜１３の表面の平坦性の向上を図ることが可能になる。
【００５４】
（実施例）
実施例では、実施形態において説明したエピタキシャルウェハ１の製造方法に基づいてエピタキシャルウェハ１を製造した。
【００５５】
シリコン基板１１としては、導電形がｎ形、比抵抗が１〜３Ω・ｃｍ、厚さが４３０μｍ、上記一表面が（１１１）面のシリコンウェハを準備した。
【００５６】
減圧ＭＯＶＰＥ装置にシリコン基板１１を導入する前の前処理としては、硫酸過水により有機物の除去を行い、その後、フッ酸により酸化物の除去を行った。
反応炉へシリコン基板１１を導入した後には、反応炉の内部の真空引きを行い、その後、反応炉内の圧力を第１所定圧力である１０ｋＰａに減圧した後、反応炉内を第１所定圧力に保ちながら基板温度を、第１所定温度である９００℃まで昇温した。第１工程では、反応炉内の圧力を第１所定圧力に保ちながら基板温度を９００℃で保持した状態で、ＴＭＡ及びＨ２ガスを第１所定時間である６秒だけ反応炉内に供給することによって、シリコン基板１１の上記一表面上にアルミニウム堆積物１２を形成した。アルミニウム堆積物１２を形成する第１工程では、ＴＭＡの流量を標準状態で０．０２Ｌ／ｍｉｎ、つまり、２０ＳＣＣＭ（standard cc per minute）、Ｈ２ガスの流量を標準状態で１００Ｌ／ｍｉｎ、つまり、１００ＳＬＭ（standard liter per minute）にそれぞれ設定した。ここで、Ｈ２ガスの流量に対するＴＭＡの濃度は、０．２８μｍｏｌ／Ｌである。
【００５７】
アルミニウム堆積物１２を形成した後には、基板温度を第２所定温度である１３００℃まで昇温し、反応炉内の圧力を第１所定圧力と同じ第２所定圧力（１０ｋＰａ）に保ちながら基板温度を１３００℃で保持した状態で、ＴＭＡ、Ｈ２ガス及びＮＨ３を反応炉内に供給することによって、膜厚が約３００ｎｍの窒化アルミニウム薄膜１３を形成した。窒化アルミニウム薄膜１３を形成する第２工程では、ＴＭＡの流量を標準状態で０．１Ｌ／ｍｉｎ、Ｈ２ガスの流量を標準状態で１００Ｌ／ｍｉｎ、ＮＨ３の流量を標準状態で１Ｌ／ｍｉｎにそれぞれ設定した。
【００５８】
(比較例１)
実施例と同仕様のシリコン基板１１を準備した。減圧ＭＯＶＰＥ装置にシリコン基板１１を導入する前の前処理は、実施例と同じとした。反応炉へシリコン基板１１を導入した後には、反応炉の内部の真空引きを行い、その後、反応炉内の圧力を第２所定圧力（１０ｋＰａ）に減圧した後、反応炉内を第２所定圧力に保ちながら基板温度を、第２所定温度である１３００℃まで昇温し、実施例と同じ条件で窒化アルミニウム薄膜１３を形成した。
【００５９】
(比較例２)
実施例と同仕様のシリコン基板１１を準備した。減圧ＭＯＶＰＥ装置にシリコン基板１１を導入する前の前処理は、実施例と同じとした。反応炉へシリコン基板１１を導入した後には、反応炉の内部の真空引きを行い、その後、反応炉内の圧力を第１所定圧力（１０ｋＰａ）に減圧した後、反応炉内を第１所定圧力に保ちながら基板温度を、第１所定温度である９００℃まで昇温した。第１工程では、反応炉内の圧力を第１所定圧力に保ちながら基板温度を９００℃で保持した状態で、ＴＭＡ及びＨ２ガスを第１所定時間である６秒だけ反応炉内に供給することによって、シリコン基板１１の上記一表面上にアルミニウム堆積物１２を形成した。アルミニウム堆積物１２を形成する第１工程では、ＴＭＡの流量を標準状態で０．０００７Ｌ／ｍｉｎ、つまり、０．７ＳＣＣＭ、Ｈ２ガスの流量を標準状態で１００Ｌ／ｍｉｎ、つまり、１００ＳＬＭにそれぞれ設定した。ここで、Ｈ２ガスの流量に対するＴＭＡの濃度は、０．００９８μｍｏｌ／Ｌである。なお、このアルミニウム堆積物１２の堆積条件は、堆積厚さを０．２ｎｍに設定した場合である。
【００６０】
アルミニウム堆積物１２を形成した後には、基板温度を第２所定温度である１３００℃まで昇温し、実施例と同じ条件で窒化アルミニウム薄膜１３を形成した。
【００６１】
(比較例３)
実施例と同仕様のシリコン基板１１を準備した。減圧ＭＯＶＰＥ装置にシリコン基板１１を導入する前の前処理は、実施例と同じとした。反応炉へシリコン基板１１を導入した後には、反応炉の内部の真空引きを行い、その後、反応炉内の圧力を第１所定圧力（１０ｋＰａ）に減圧した後、反応炉内を第１所定圧力に保ちながら基板温度を、第１所定温度である９００℃まで昇温した。第１工程では、反応炉内の圧力を第１所定圧力に保ちながら基板温度を９００℃で保持した状態で、ＴＭＡ及びＨ２ガスを第１所定時間である６秒だけ反応炉内に供給することによって、シリコン基板１１の上記一表面上にアルミニウム堆積物１２を形成した。アルミニウム堆積物１２を形成する第１工程では、ＴＭＡの流量を標準状態で０．０８Ｌ／ｍｉｎ、つまり、８０ＳＣＣＭ、Ｈ２ガスの流量を標準状態で１００Ｌ／ｍｉｎ、つまり、１００ＳＬＭにそれぞれ設定した。ここで、Ｈ２ガスの流量に対するＴＭＡの濃度は、１．１μｍｏｌ／Ｌである。なお、このアルミニウム堆積物１２の堆積条件は、堆積厚さを２０ｎｍに設定した場合である。
【００６２】
アルミニウム堆積物１２を形成した後には、基板温度を第２所定温度である１３００℃まで昇温し、実施例と同じ条件で窒化アルミニウム薄膜１３を形成した。
【００６３】
比較例１の製造方法で作製したシリコン基板１１上の窒化アルミニウム薄膜１３の表面は、光学顕微鏡で観察したところ、図３に示すように、黒い斑点が多数発生していた。この斑点は、ＳＥＭによる観察結果から、高さが０．１μｍ以上の突起であることがわかった。また、ＥＤＸによる組成分析により、この突起の主な成分は、シリコンと窒素であることが分かった。これに対して、実施例の製造方法で作製したシリコン基板１１上の窒化アルミニウム薄膜１３の表面は、光学顕微鏡で観察した結果、図４に示すような鏡面が得られていた。
【００６４】
図５は、比較例２、実施例及び比較例３で形成した窒化アルミニウム薄膜１３それぞれの表面を光学顕微鏡により観察した結果を示している。
【００６５】
比較例２の窒化アルミニウム薄膜１３の表面には、図５（ａ）に示すように、突起（黒い斑点）が観察されたのに対し、実施例の窒化アルミニウム薄膜１３の表面は、図５（ｂ）に示すような鏡面であり、突起は存在しなかった。なお、比較例２の窒化アルミニウム薄膜１３の表面の突起の数は、窒化アルミニウム薄膜１３の面内全体で１０個であった。これにより、比較例２では、比較例１に比べて、窒化シリコンの形成がほとんど抑制されているものと推考される。そのため、第１工程におけるＴＭＡのＨ２ガスの流量に対する濃度は、０．０１０μｍｏｌ／Ｌ以上が望ましいと考えられる。
【００６６】
比較例３の窒化アルミニウム薄膜１３の表面には、図５（ｃ）に示すように、突起が見られないものの、やや荒れが見られた。窒化アルミニウム薄膜１３の表面が荒れた原因としては、シリコン基板１１の表面で過剰に堆積されたアルミニウム堆積物１２の表面が、第２工程の基板温度に起因して荒れてしまったことが影響したものと考えられる。そのため、第１工程におけるＴＭＡのＨ２ガスの流量に対する濃度は、１．０μｍｏｌ／Ｌ以下が望ましいと考えられる。
【符号の説明】
【００６７】
１  エピタキシャルウェハ
１１  シリコン基板
１２  アルミニウム堆積物
１３  窒化アルミニウム薄膜
【図１】
2014053411.tif 000003
【図２】
2014053411.tif 000004
【図３】
2014053411.tif 000005
【図４】
2014053411.tif 000006
【図５】
2014053411.tif 000007